(57)【特許請求の範囲】
【請求項１】
（Ａ）成分（Ｃ）を含まないｐＨが３〜９の範囲にある水性媒体中に分散した時、電気泳動移動度から証明される正に荷電したセリアを含むか又はセリアからなる少なくとも一種の研磨剤粒子、
（Ｂ）線状および分岐状のアルキレンオキサイドホモポリマーとコポリマーからなる群から選ばれる少なくとも一種の水溶性または水分散性のポリマー、及び
（Ｃ）少なくとも一種のアニオン性リン酸塩（anionic phosphate）分散剤、
を含む水性研磨組成物であって、当該組成物が前記水溶性ポリマー（Ｂ）を０．００１質量％〜５質量％の量で含み、
当該研磨組成物総質量に対して０．０１〜６質量％の上記研磨剤粒子（Ａ）を含み、
アニオン性リン酸塩分散剤（Ｃ）が、セリア／アニオン性リン酸塩分散剤（Ｃ）の質量比が２０〜１０００となる量で用いられる組成物。
【請求項２】
上記研磨剤粒子（Ａ）がセリアからなる請求項１に記載の水性研磨組成物。
【請求項３】
上記線状および分岐状のアルキレンオキサイドホモポリマーとコポリマー（Ｂ）が、エチレンオキサイドとプロピレンオキサイドのホモポリマーとコポリマーからなる群から選ばれる請求項１又は２に記載の水性研磨組成物。
【請求項４】
上記エチレンオキサイドホモポリマー（Ｂ）としてポリエチレングリコールＰＥＧを含む請求項３に記載の水性研磨組成物。
【請求項５】
上記アニオン性リン酸塩分散剤（Ｃ）が水溶性縮合リン酸誘導体の群から選ばれる請求項１〜４のいずれか一項に記載の水性研磨組成物。
【請求項６】
上記水溶性縮合リン酸誘導体（Ｃ）が、一般式Ｉ：  
［Ｍ＋ｎ（ＰＯ３）ｎ］  （Ｉ）；  
のメタリン酸塩並びに、一般式ＩＩ及びＩＩＩ：
Ｍ＋ｎＰｎＯ３ｎ＋１  （ＩＩ）；
Ｍ＋Ｈ２ＰｎＯ３ｎ＋１  （ＩＩＩ）；
のポリリン酸塩
（式中、Ｍはアンモニウム、ナトリウム、又はカリウムであり、指数ｎは２〜１０，０００である）
からなる群から選ばれる請求項５に記載の水性研磨組成物。
【請求項７】
成分（Ａ）、（Ｂ）及び（Ｃ）とは異なる少なくとも一種のｐＨ調整剤または緩衝剤（Ｅ）を含む請求項１〜６のいずれか一項に記載の水性研磨組成物。
【請求項８】
前記組成物のｐＨ値が３〜１０である請求項１〜７のいずれか一項に記載の水性研磨組成物。
【請求項９】
基板を少なくとも一度水性研磨組成物に接触させ、且つ当該基板材料を所望の平面性が得られるまで研磨する電気装置、機械装置及び光学装置用の基板の研磨方法であって、前記水溶性研磨組成物として、請求項１〜８のいずれか一項に記載の水性研磨組成物が用いられることを特徴とする方法。
【請求項１０】
上記基板が、少なくとも一種の酸化ケイ素誘電体材料を含むか、又は酸化ケイ素誘電体材料からなる少なくとも一層、及びポリシリコンを含むか、又はポリシリコンからなる少なくとも一層を含み、且つ酸化物／ポリシリコン選択性が５０より大きい請求項９に記載の方法。
【請求項１１】
上記基板材料がさらに窒化ケイ素を含むか、又は窒化ケイ素からなる少なくとも一層を含み、且つ酸化物／窒化物選択性が３〜６の範囲にある請求項１０に記載の方法。
【請求項１２】
上記電気装置が、集積回路装置である請求項９〜１１のいずれか一項に記載の方法。
【発明の詳細な説明】
【技術分野】
【０００１】
本発明は、半導体酸化ケイ素誘電体膜とポリシリコン膜、また任意に窒化ケイ素膜を含む基板を研磨するのに特に適切な新規の水性研磨組成物に関する。
【０００２】
本発明はまた、電気装置や機械装置・光学装置製造のための基板あって、該基板材料が酸化ケイ素膜とポリシリコン膜、また任意に窒化ケイ素膜を含むものの研磨方法に関する。
【０００３】
引用文書  
本明細書中で引用される文書の全体を参照文献として採用する。
【背景技術】
【０００４】
化学機械的な平坦化または研磨（ＣＭＰ）は、集積回路（ＩＣ）装置の局所的また全面的な平面性を確保するために最も重要な方法である。この方法では通常、荷重がかかった状態で回転している基板表面と研磨パッド間に、活性化学物質としての研磨剤と他の添加物とを含むＣＭＰ組成物あるいはスラリーが供給される。したがって、ＣＭＰプロセスでは、研磨などの物理プロセスと酸化またはキレート化などの化学プロセスが並存している。基板の除去または研磨が純粋な物理作用や純粋な化学作用で起こることは望ましくなく、速やかに均一な除去のためには両作用の相乗的な組合せが望ましい。
【０００５】
このように、所望の平面性が得られるか、下バリア層またはストップ層が露出されるまで基板材料を研磨する。最後に、無欠陥の平面的な表面が得られ、続くフォトリソグラフィーやパターニング・エッチング・薄膜加工による適当な多層ＩＣ装置の組み立てが可能となる。
【０００６】
シャロートレンチアイソレーション(shallow trench isolation)（ＳＴＩ）はある特定のＣＭＰの用途であり、この場合には、一般的には、回路パターンが形成されたウエハー基板上で、窒化ケイ素まで二酸化ケイ素を選択的に除去することが必要となる。この場合、エッチングで設けられたトレンチが誘電体材料、例えば二酸化ケイ素で過充填され、これが窒化ケイ素バリアフィルムをストップ層として研磨される。このＣＭＰプロセスは、露出された窒化ケイ素とトレンチの酸化ケイ素の除去を最低に抑えながらバリアフィルムから二酸化ケイを除いて終了する。
【０００７】
このためには、二酸化ケイ素材料除去率（ＭＲＲ）と窒化ケイ素材料除去率（ＭＲＲ）の相対比（従来技術では酸化物／窒化物選択性を呼ばれている）を高くすることができるＣＭＰスラリーが必要である。
【０００８】
最近、ポリシリコンフィルムもまたバリアフィルムまたは電極材料として使用されている（米国特許ＵＳ６，６２６，９６８Ｂ２参照）。したがって、酸化ケイ素誘電体膜とポリシリコン膜を含む基板の全面的な平坦化を可能とするＣＭＰスラリーや方法が存在することが極めて望ましくなってきた。このためには、高い酸化物／ポリシリコン選択性を示すＣＭＰスラリーが必要である。
【０００９】
さらにシリコン窒化膜を含む基板の全面的な平坦化が可能なＣＭＰスラリーや方法があることがより望ましい。
【００１０】
この場合、ケイ素と窒化ケイ素、ポリシリコン領域を含む全面的に平坦化させ、不均一で回路パターンが形成された表面中でのディッシング等の破損や欠陥を防止するためには、酸化物／窒化物選択性が高過ぎてはならない。しかし、窒化ケイ素／ポリシリコン選択性も高い必要がある。
【００１１】
セリア系のＣＭＰスラリーは、セリアの二酸化ケイ素に対する高い化学的親和性のため比較的高い酸化物／窒化物選択性を持つことができ（当分野ではセリアの「ケミカルトゥース作用(chemical tooth action)」とよばれている）、ＳＴＩ用途でかなり大きな注目を集めている。
【００１２】
しかし、セリア系ＣＭＰスラリーの酸化物／ポリシリコン選択性は、この選択性を「望むように変更(tailor)」できる添加物を用いて改善する必要がある。
【００１３】
セリア系ＣＭＰスラリーの選択性を望むように変更するためにいろいろな検討がなされた。
【００１４】
Ｊａｅ−Ｄｏｎ  Ｌｅｅらは、Ｊｏｕｒｎａｌ  ｏｆ  ｔｈｅ  Ｅｌｅｃｔｒｏｃｈｅｍｉｃａｌ  Ｓｏｃｉｅｔｙ，  １４９  （８），  Ｇ４７７−Ｇ４８１，２００２に、異なる親水性／親油性バランス（ＨＬＢ）値をもつノニオン性界面活性剤、例えばポリエチレンオキサイドやエチレンオキサイドプロピレンオキサイドコポリマー、エチレンオキサイド・プロピレンオキサイド・エチレンオキシトリブロックコポリマーの、ＣＭＰの間の酸化物／ポリシリコン選択性に及ぼす効果を開示している。しかしながら、研磨剤としてヒュームドシリカが用いられている。
【００１５】
Ｐ．  Ｗ．  Ｃａｒｔｅｒらは、Ｅｌｅｃｔｒｏｃｈｅｍｉｃａｌ  ａｎｄ  Ｓｏｌｉｄ−Ｓｔａｔｅ  Ｌｅｔｔｅｒｓ，  ８  （８）  Ｇ２１８−Ｇ２２１  （２００５）「セリア表面と二酸化ケイ素表面と窒化ケイ素表面間の界面反応性、有機添加物の効果」に、グルタミン酸やピコリン酸、４−ヒドロキシ安息香酸、イミダゾール、酢酸、ギ酸、３−ヒドロキシピコリン酸、アントラニル酸、ピロールカルボン酸、シクロヘキサンカルボン酸、ピペラジン、ピリジン、２−フェニル酢酸、安息香酸、３−アミノフェノール、コハク酸、ベタイン、グリシン、プロリン、ベンゼンスルホン酸、モルホリン、サリチル酸、テレフタル酸、リンゴ酸、イソプロパノール、クエン酸、シュウ酸の酸化物／窒化物選択性に与える影響を開示している。
【００１６】
Ｙ．  Ｎ．  Ｐｒａｓａｄらは、Ｅｌｅｃｔｒｏｃｈｅｍｉｃａｌ  ａｎｄ  Ｓｏｌｉｄ−Ｓｔａｔｅ  Ｌｅｔｔｅｒｓ，  ９  （１２）  Ｇ３３７−Ｇ３３９  （２００６）「ＳＴＩ−ＣＭＰ中のシリカ表面と窒化ケイ素表面でのアミノ酸吸着の役割」に、プロリンとアルギニンの影響を開示している。  
【００１７】
Ｈｙｕｎ−Ｇｏｏ  Ｋａｎｇらは、Ｊｏｕｒｎａｌ  ｏｆ  Ｍａｔｅｒｉａｌ  Ｒｅｓｅａｒｃｈ，  ｖｏｌｕｍｅ  ２２，  Ｎｏ．  ３，２００７，  ｐａｇｅｓ  ７７７  ｔｏ  ７８７に、シャロートレンチアイソレーション法による化学機械平坦化におけるＳｉＯ２  ／Ｓｉ３  Ｎ４フィルムの除去選択性に及ぼすセリアスラリー中の研磨剤粒子のサイズとポリ（アクリル酸）の分子量の効果を開示している。  
【００１８】
Ｓ．  Ｋｉｍらは、Ｊｏｕｒｎａｌ  ｏｆ  Ｃｏｌｌｏｉｄ  ａｎｄ  Ｉｎｔｅｒｆａｃｅ  Ｓｃｉｅｎｃｅ，  ３１９  （２００８），  ｐａｇｅｓ  ４８  ｔｏ  ５２に、化学機械的研磨（ＣＭＰ）用のアニオン性高分子電解質の吸着挙動を開示している。
【００１９】
Ｓ．Ｖ．  Ｂａｂｕらは、Ｅｌｅｃｔｒｏｃｈｅｍｉｃａｌ  ａｎｄ  Ｓｏｌｉｄ−Ｓｔａｔｅ  Ｌｅｔｔｅｒｓ，  ７  （１２）  Ｇ３２７−Ｇ３３０  （２００４）「ＣＭＰ中の窒化ケイ素除去抑制へのスラリー添加物の効果」で、アルギニンとリシン、プロリン、Ｎ−メチルグリシン、アラニン、グリシン、ピコリン酸、Ｎ，Ｎ−ジメチルグリシン、３−アミノ酪酸、イソニコチン酸の影響を検討している。
【００２０】
Ｊａｅ−Ｄｏｎｇ  Ｌｅｅらは、Ｊｏｕｒｎａｌ  ｏｆ  ｔｈｅ  Ｅｌｅｃｔｒｏｃｈｅｍｉｃａｌ  Ｓｏｃｉｅｔｙ，  １４９  （８）  Ｇ４７７−Ｇ４８１，  ２００２に、化学機械的研磨の際の酸化物／ポリシリコン選択性に与えるノニオン性界面活性剤の効果や、ポリエチレンオキサイド（ＰＥＯ）やエチレンオキサイド・プロピレンオキサイド・エチレンオキサイドトリブロックコポリマーなどの界面活性剤の同選択性に与える影響を開示している。しかし酸化物／窒化物選択性は報告されていない。
【００２１】
米国特許ＵＳ５，７３８，８００とＵＳ６，０４２，７４１、ＵＳ６，１３２，６３７、ＵＳ６，２１８，３０５Ｂは、リンゴ酸や酒石酸、グルコン酸、クエン酸、オルトジ−およびポリヒドロキシ安息香酸、フタル酸、ピロカテコール、ピロガロール、没食子酸、タンニン酸、これらの塩類などの錯化剤を含むセリア系ＣＭＰスラリーを開示している。
【００２２】
また、このセリア系ＣＭＰスラリーは、アニオン性、カチオン性、両性またはノニオンの性界面活性剤を含む。このセリア系ＣＭＰスラリーは、高い酸化物／窒化物選択性を持つとされている。
【００２３】
米国特許ＵＳ５，７５９，９１７とＵＳ６，６８９，６９２Ｂ１、ＵＳ６，９８４，５８８Ｂ２には、酢酸やアジピン酸、酪酸、カプリン酸、カプロン酸、カプリル酸、クエン酸、グルタル酸、グリコール酸、ギ酸、フマル酸、乳酸、ラウリン酸、リンゴ酸、マレイン酸、マロン酸、ミリスチン酸、シュウ酸、パルミチン酸、フタル酸、プロピオン酸、ピルビン酸、ステアリン酸、コハク酸、酒石酸、吉草酸、２−（２−メトキシエトキシ）酢酸、２−［２−（２−メトキシエトキシ）エトキシ］酢酸、ポリ（エチレングリコール）ビス（カルボキシメチル）エーテル、これらの誘導体や塩類などのカルボン酸を含むセリア系ＣＭＰスラリーが開示されている。またこのセリア系ＣＭＰスラリーは、水溶性の有機塩や硝酸塩・リン酸塩・硫酸塩などの無機塩を含んでいる。このセリア系ＣＭＰスラリーは、窒化ケイ素層よりも酸化ケイ素過充填物をよく研磨するとされている。
【００２４】
米国特許ＵＳ６，２９９，６５９Ｂ１には、酸化物／窒化物選択性を向上させるための、シランやチタン酸塩、ジルコン酸塩、アルミニウム、リン酸塩カップリング剤で処理された研磨剤粒子を含むセリア系ＣＭＰスラリーが開示されている。
【００２５】
米国特許出願ＵＳ２００２／００３４８７５Ａ１と米国特許ＵＳ６，６２６，９６８Ｂ２には、界面活性剤と、水酸化カリウム・硫酸・硝酸・塩酸またはリン酸などのｐＨ調整剤と、ポリビニルメチルエーテル（ＰＶＭＥ）やポリエチレングリコール（ＰＥＧ）・ポリオキシエチレン２３ラウリルエーテル（ＰＯＬＥ）・ポリプロパン酸（ＰＰＡ）・ポリアクリル酸（ＰＭ）・ポリエーテルグリコールビスエーテル（ＰＥＧＢＥ）などの親水性官能基と疎水性官能基をもつポリマーを含むセリア系ＣＭＰスラリーが開示されている。このセリア系ＣＭＰスラリーは酸化物／ポリシリコン選択性を上昇させる。
【００２６】
米国特許ＵＳ６，４３６，８３５Ｂ１には、ポリアクリル酸やポリメタクリル酸・ナフタレンスルホン酸−ホルマリン縮合物・リンゴ酸・乳酸・酒石酸・グルコン酸・クエン酸・コハク酸・アジピン酸・フマル酸・アスパラギン酸・グルタミン酸・グリシン４−アミノ酪酸・６−アミノヘキサン酸・１２−アミノラウリン酸・アルギニン・グリシルグリシン・ラウリルベンゼンスルホン酸・これらのアンモニウム塩などのカルボン酸またはカルボキシレートまたはスルホン酸またはスルファミン酸基を持つ水溶性の有機化合物を含むシャロートレンチアイソレーションプロセス用のセリア系ＣＭＰスラリーが開示されている。このセリア系ＣＭＰスラリーは、高い酸化物／窒化物選択性を持つといわれている。
【００２７】
米国特許ＵＳ６，４９１，８４３Ｂ１とＵＳ６，５４４，８９２Ｂ２、ＵＳ６，６２７，１０７Ｂ２には、酸化物／窒化物選択性の改善のための、リシンやアラニン・プロリンなどのα−アミノ酸を含むセリア系ＣＭＰスラリーが開示されている。
【００２８】
米国特許ＵＳ６，６１６，５１４Ｂ１には、酸化物／窒化物選択性の改善のために、少なくとも３個の水性媒体で解離不能なヒドロキシル基をもつ有機ポリオール；または３個の水性媒体で解離不能なヒドロキシル基を持つ少なくとも一種のモノマーからのポリマー、例えばマンニトールやソルビトール・マンノース・キシリトール・ソルボース・スクロース・デキストリンからのポリマーを含むセリア系ＣＭＰスラリーが開示されている。
【００２９】
米国特許ＵＳ７，０７１，１０５Ｂ２と米国特許出願ＵＳ２００６／０１４４８２４Ａ１には、ｐＫａが４〜９の官能基をもつ研磨添加物を含むセリア系ＣＭＰスラリーが開示されている。この研磨添加物は、アリールアミンやアミノアルコール、脂肪族アミン、複素環式アミン、ヒドロキサム酸、アミノカルボン酸、環状モノカルボン酸、不飽和モノカルボン酸、置換フェノール、スルホンアミド、チオールと、これらの塩（特に、塩化物、臭化物、硫酸塩、リン酸塩、トリフルオロメチルスルホン酸塩、酢酸塩、トリフルオロ酢酸塩、ピクリン酸塩、ペルフルオロ酪酸塩、またナトリウムやカリウム・アンモニウム塩）からなる群から選ばれる。
【００３０】
上記のアリールアミンは、アニリン、４−クロロアニリン、３−メトキシアニリン、Ｎ−メチルアニリン、４−メトキシアニリン、ｐ−トルイジン、アントラニル酸、３−アミノ−４−ヒドロキシベンゼンスルホン酸、アミノベンジルアルコール、アミノベンジルアミン、１−（−アミノフェニル）ピロール、１−（３−アミノフェニル）エタノール、２−アミノフェニルエーテル、２，５−ビス−（４−アミノフェニル）−１，３，４−オキシジアゾール、２−（２−アミノフェニル）−１Ｈ−１，３，４−トリアゾール、２−アミノフェニル、３−アミノフェニル、４−アミノフェニル、ジメチルアミノフェノール、２−アミノチオールフェノール、３−アミノチオールフェノール、４−アミノフェニルメチルスルフイド、２−アミノベンゼンスルホンアミド、オルタニル酸、３−アミノベンゼンボロン酸、５−アミノイソフタル酸、スルファセタミド、スルファニル酸、ｏ−またはｐ−アルサニル酸、（３Ｒ）−３−（４−トリフルオロメチルフェニルアミノ）ペンタン酸である。
【００３１】
上記のアミノアルコールは、トリエタノールアミンやベンジルジエタノールアミン、トリス（ヒドロキシルメチル）アミノメタン、ヒドロキシルアミン、、テトラサイクリンである。
【００３２】
上記の脂肪族アミンは、メトキシアミンやヒドロキシルアミン、Ｎ−メチルヒドロキシルアミン、Ｎ，Ｏ−ジメチルヒドロキシルアミン、β−ジフルオロエチルアミン、エチレンジアミン、トリエチレンジアミン、ジエチル（（ブチルアミノ）（２−ヒドロキシフェニル）メチル）ホスホネート、イミノエタン、イミノブタン、トリアリルアミン、アミノアセトニトリルやジメチルアミノアセトニトリル・２−アミノ−２−シアノプロパン・イソプロピルアミノプロピオニトリル・ジエチルアミノプロピオニトリル・アミノプロピオニトリル・ジシアノジエチルアミンなどのシアノアミン、ヒドラジン、メチルヒドラジン、テトラメチルヒドラジン、Ｎ，Ｎ−ジメチルヒドラジン、フェニルヒドラジン、Ｎ，Ｎ−ジエチルヒドラジン、トリメチルヒドラジン、エチルヒドラジン、これらの塩である。
【００３３】
上記の複素環式アミンは、イミダゾールや１−メチルイミダゾール、２−メチルイミダゾール、２−エチルイミダゾール、２−ヒドロキシルメチルイミダゾール、１−メチル−２−ヒドロキシルメチルイミダゾール、ベンゾイミダゾール、キノリン、イソキノリン、ヒドロキシキノリン、メラミン、ピリジン、ビピリジン、２−メチルピリジン、４−メチルピリジン、２−アミノピリジン、３−アミノピリジン、２，３−ピリジンジカルボン酸、２，５−ピリジンジカルボン酸、２，６−ピリジンジカルボン酸、５−ブチル−２−ピリジンカルボン酸，、２−ピリジンカルボン酸、３−ヒドロキシ−２−ピリジンカルボン酸、４−ヒドロキシ−２−ピリジンカルボン酸、３−ベンゾイル−２−ピリジンカルボン酸、６−メチル−２−ピリジンカルボン酸、３−メチル−２−ピリジンカルボン酸、６−ブロモ−２−ピリジンカルボン酸、６−クロロ−２−ピリジンカルボン酸、３，６−ジクロロ−２−ピリジンカルボン酸、４−ヒドラジノ−３，５，６−トリクロロ−２−ピリジンカルボン酸、２−キノリンカルボン酸、４−メトキシ−２−キノリンカルボン酸、８−ヒドロキシ−２−キノリンカルボン酸、４，８−ヒドロキシ−２−キノリンカルボン酸、７−クロロ−４−ヒドロキシ−２−キノリンカルボン酸、５，７−ジクロロ−４−ヒドロキシ−２−キノリンカルボン酸、５−ニトロ−２−キノリンカルボン酸、１−イソキノリンカルボン酸、３−イソキノリンカルボン酸、アクリジン、ベンゾキノリン、ベンズアクリジン、クロニジン、アナバシン、ノルニコチン、トリアゾロピリジン、ピリドキシン、セロトニン、ヒスタミン、ベンゾジアゼピン、アジリジン、モルホリン、１，８−ジアザビシクロ（５，４，０）ウンデセン−７（ＤＡＢＣＯ）、ヘキサメチレンテトラミン、ピペラジン、Ｎ−ベンゾイルピペラジン、１−トシルピペラジン、Ｎ−カルボキシエチルピペラジン、１，２，３−トリアゾール、１，２，４−トリアゾール、２−アミノチアゾール、ピロール、ピロール−２−カルボン酸、３−ピロリン−２−カルボン酸、エチルピロリン、シクロヘキシルピロリン、トリルピロリン、テトラゾール、５−シクロプロピルテトラゾール、５−ヒドロキシテトラゾール、５−フェノキシテトラゾール、５−フェニルテトラゾール、フルオロウラシル、メチルチオウラシル、５，５−ジフェニルヒダントイン、５，５−ジメチル−２，４−オキサゾリジンジオン、フタルイミド、スクシンイミド、３，３−メチルフェニルグルタルイミド、３，３−ジメチルスクシンイミド、イミダゾール［２，３−ｂ］チオオキサゾール、ヒドロキシイミダゾール［２，３−ａ］イソインドール、５，５−メチルフェニルバルビツール酸、１，５，５−トリメチルバルビツール酸、ヘキソバルビタール、５，５−ジメチルバルビツール酸、１，５−ジメチル−５−フェニルバルビツール酸、これらの塩である。  
【００３４】
上記のヒドロキサム酸は、ホルモヒドロキサム酸やアセトヒドロキサム酸、ベンゾヒドロキサム酸、サリチルヒドロキサム酸、２−アミノベンゾヒドロキサム酸、２−クロロベンゾヒドロキサム酸、２−フルオロベンゾヒドロキサム酸、２−ニトロベンゾヒドロキサム酸、３−ニトロベンゾヒドロキサム酸、４−アミノベンゾヒドロキサム酸、４−クロロベンゾヒドロキサム酸、４−フルオロベンゾヒドロキサム酸、４−ニトロベンゾヒドロキサム酸、これらの塩である。
【００３５】
上記のアミノカルボン酸は、グルタミン酸やβ−ヒドロキシグルタミン酸、アスパラギン酸、アスパラギン、アザセリン、システイン、ヒスチジン、３−メチルヒスチジン、シトシン、７−アミノセファロスポラニン酸、カモシンである。
【００３６】
上記の環状モノカルボン酸は、ナフタレン−２−カルボン酸やシクロヘキサンカルボン酸、シクロヘキシル酢酸、２−フェニル乳酸、４−ヒドロキシ安息香酸、３−ヒドロキシ安息香酸、２−ピリジンカルボン酸、シス−及びトランス−シクロヘキサンカルボン酸、安息香酸、これらの塩である。
【００３７】
上記の不飽和モノカルボン酸は、桂皮酸やアクリル酸、３−クロロプロプ−２−エンカルボン酸、クロトン酸、４−ブツ−２−エンカルボン酸、シス−またはトランス２−ペンタン酸、２−メチル−２−ペンタン酸、２−ヘキセン酸、３−エチル−２−ヘキセン酸、これらの塩である。
【００３８】
上記のフェノールは、ニトロフェノールや２，６−ジハロ−４−ニトロフェノール、２，６−ジ−Ｃ１−１２−アルキル−４−ニトロフェノール、２，４−ジニトロフェノール、３，４−ジニトロフェノール、２−Ｃ１−１２−アルキル−４，６−ジニトロフェノール、２−ハロ−４，６−ジニトロフェノール、ジニトロ−オルトクレゾール、ピクリン酸、これらの塩である。
【００３９】
上記のスルホンアミドは、Ｎ−クロロトリルスルホンアミドやジクロロフェナミド、マフェニド、ニメスリド、スルファメチゾール、スルファペリン、スルファセタミド、スルファジアジン、スルファジメトキシン、スルファメタジン、スルファピリジン、スルファキノキサリン、これらの塩である。  
【００４０】
上記のチオールは、硫化水素やシステアミン、システイニルシステイン、メチルシステイン、チオフェノール、パラクロロチオフェノール、ｏ−アミノチオールフェノール、ｏ−メルカプトフェニル酢酸、ｐ−ニトロベンゼンチオール、２−メルカプトエタンスルホネート、Ｎ−ジメチルシステアミン、ジプロピルシステアミン、ジエチルシステアミン、メルカプトエチルモルホリン、メチルチオグリコレート、メルカプトエチルアミン、Ｎ−トリメチルシステイン、グルタチオン、メルカプトエチルピペリジン、ジエチルアミノプロパンチオール、これらの塩である。
【００４１】
この研磨添加物は、酸化物／窒化物選択性を上げると考えられている。
【００４２】
米国特許出願ＵＳ２００６／０１２４５９４Ａ１には、ポリエチレングリコール（ＰＥＧ）などのノニオン性ポリマーを含む増粘剤を含む、粘度が少なくとも１．５ｃＰであるセリア系ＣＭＰスラリーが開示されている。このセリア系ＣＭＰスラリーは、高い酸化物／窒化物選択性と低いウエハー内不均一性ＷＩＷＮＵを持つといわれる。
【００４３】
米国特許出願ＵＳ２００６／０２０７１８８Ａ１には、ポリアクリル酸またはポリ（メタクリル酸アルキル）などのポリマーとアクリルアミド・メタクリルアミド・エチルメタクリルアミド・ビニルピリジン・ビニルピロリドンなどのモノマーとの間の反応生成物を含むセリア系ＣＭＰスラリーが開示されている。これらの反応生成物も酸化物／窒化物選択性を上げると考えられている。
【００４４】
米国特許出願ＵＳ２００６／０２１６９３５Ａ１には、タンパク質とリシン及び／又はアルギニンに加えて、ポリビニルピロリドン（ＰＶＰ）やＮ−オクチル−２−ピロリドン、Ｎ−エチル−２−ピロリドン、Ｎ−ヒドロキシエチル−２−ピロリドン、Ｎ−シクロヘキシル−２−ピロリドン、ｎ−ブチル−２−ピロリドン、Ｎ−ヘキシル−２−ピロリドン、Ｎ−デシル−２−ピロリドン、Ｎ−オクタデシル−２−ピロリドン、Ｎ−ヘキサデシル−２−ピロリドンなどのピロリドン化合物を含むセリア系ＣＭＰスラリーが開示されている。このセリア系ＣＭＰスラリーは、さらにポリアクリル酸やグリコール、ポリグリコールなどの分散剤を含むことができる。具体的な例では、プロリンやポリビニルピロリドンまたはＮ−オクチル−２−ピロリドン、ＰＰＯ／ＰＥＯブロックコポリマー、グルタルアルデヒドが用いられている。このセリア系ＣＭＰスラリーは、トレンチの二酸化ケイ素を激しく除かず、最小ステップ高さを大きく増加させることなく終点を越えてさらに研磨を可能とすると考えられている。
【００４５】
米国特許出願ＵＳ２００７／００７７８６５Ａ１には、ポリエチレンオキサイド／ポリプロピレンオキサイドコポリマーを、好ましくはＢＡＳＦ社から販売されているプルオニック・シリーズのコポリマーを含むセリア系ＣＭＰスラリーが開示されている。このセリア系ＣＭＰスラリーは、さらにアミノアルコールを、例えば２−ジメチルアミノ−２−メチル−１−プロパノール（ＤＭＡＭＰ）や、２−アミノ−２−エチル−１−プロパノール（ＡＭＰ）、２−（２−アミノエチルアミノ）エタノール、２−（イソプロピルアミノ）エタノール、２−（メチルアミノ）エタノール、２−（ジエチルアミノ）エタノール、２−（２−ジメチルアミノ）エトキシ）エタノール、１，１’−［［３−（ジメチルアミノ）プロピル］イミノ］−ビス−２−プロパノール、２−（２−ブチルアミノ）エタノール、２−（ｔｅｒｔ−ブチルアミノ）エタノール、２−（ジイソプロピルアミノ）エタノール、Ｎ−（３−アミノプロピル）モルホリンを含んでいてもよい。このセリア系ＣＭＰスラリーはさらに、テトラメテルアンモニウムヒドロキシドなどの四級アンモニウム化合物や、このセリア系ＣＭＰスラリーはさらに、水酸化テトラメテルアンモニウムなどの四級アンモニウム化合物や、アルキルアミンやアルカノールアミン、ヒドロキシルアミン、リン酸エステル、ラウリル硫酸ナトリウム、脂肪酸、ポリアクリレート、ポリメタクリレート、ポリビニルホスホネート、ポリマレート、ポリスチレンスルホネート、ポリビニルスルフェート、ベンゾトリアゾール、トリアゾール、ベンゾイミダゾールなどのフィルム成形剤、さらにはアセチルアセトンや酢酸塩、グリコール酸塩、乳酸塩、グルコン酸塩、没食子酸、シュウ酸塩、フタール酸塩、クエン酸塩、コハク酸塩、酒石酸塩、リンゴ酸塩、エチレンジアミン四酢酸、エチレングリコール、ピロカテコール、ピロガロール、タンニン酸、ホスホニウム塩、ホスホン酸などの錯化剤を含んでいてもよい。このセリア系ＣＭＰスラリーは、ポリシリコンに対するより酸化ケイ素及び／又は窒化ケイ素に対して良い選択性を与えると考えられている。
【００４６】
米国特許出願ＵＳ２００７／０１７５１０４Ａ１には、アクリルアミドとメタクリルアミド、これらのα−置換誘導体；ポリエチレングリコール；ポリビニルピロリドン；およびアルキルオキシ化線状脂肪族アルコールとアセチレン系ジオールのエチレンオキサイド付加物とから選ばれるいずれかの基で置換されたＮ−一置換またはＮ，Ｎ−二置換の骨格をもつ水溶性ポリマーからなる群から選ばれるポリシリコン研磨阻害剤を含むセリア系ＣＭＰスラリーが開示されている。このセリア系ＣＭＰスラリーは、さらに水溶性ポリマーを含むことができ、例えばアルギン酸やペクチン酸、カルボキシメチルセルロース、寒天、カードラン、プルランなどの多糖類；ポリアスパラギン酸、ポリグルタミン酸、ポリリジン、ポリリンゴ酸、ポリメタクリル酸、ポリイミド酸、ポリマレイン酸、ポリイタコン酸、ポリフマール酸、ポリ（ｐ−スチレンカルボン酸）、ポリアクリル酸、ポリアクリルアミド、アミノポリアクリルアミド、ポリグリオキサル酸などのポリカルボン酸とその塩類；またポリビニルアルコールやポリアクロレインなどのビニルポリマーを含むことができる。このセリア系ＣＭＰスラリーは、高い酸化ケイ素／ポリシリコン選択性を持つといわれている。
【００４７】
米国特許出願ＵＳ２００７／０１９１２４４Ａ１には、重量平均分子量が３０〜５００で、ヒドロキシル基、カルボキシル基または両方を持つ化合物を含むセリア系ＣＭＰスラリーが、例えばクエン酸塩やリンゴ酸塩、グルコン酸塩、酒石酸塩、２−ヒドロキシイソ酪酸塩、アジピン酸塩、オクタン酸塩、コハク酸塩、ＥＤＴＡ含有化合物、グルタレート、メチレンスクシナート、マンノース、グリセロ−ガラクト−ヘプトース、エリトロ−マンノ−オクトース、アラビノ−ガラクト−ノノース、グルタミンを含むセリア系ＣＭＰスラリーが開示されている。このセリア系ＣＭＰスラリーはさらに、アルコキシポリアルキレングリコール側鎖をもつ線状高分子酸またはグラフト型高分子酸を含んでいてもよい。
【００４８】
このセリア系ＣＭＰスラリーは、全面平面性が改善された研磨ウエハーを与えるといわれている。
【００４９】
米国特許出願ＵＳ２００７／０２１８８１１Ａ１には、ｐＨが４〜７．５であり、分散剤とポリカルボン酸と、第１解離酸性基のｐＫａが３．２以下である強酸を１００〜１０００ｐｐｍの量で含むセリア系ＣＭＰスラリーが開示されている。例えば、アクリル酸とメタクリル酸のポリマーがアニオン性分散剤として記述され、ポリオキシエチレン誘導体がノニオン性の分散剤として、ポリビニルピロリドンがカチオン性の分散剤として記述されている。具体的に記述されている強酸は、硫酸とＨＣｌ、硝酸、リン酸、シュウ酸、マレイン酸、ピクリン酸、亜硫酸、チオ亜硫酸、アミド硫酸、塩素酸、過塩素酸、亜塩素酸、ヨウ化水素酸、過ヨウ素酸、ヨウ素酸、臭酸、過臭素酸、クロム酸、亜硝酸、ジホスホン酸、トリポリリン酸、ホスフィン酸、ピコリン酸、ホスホン酸、イソニコチン酸、ニコチン酸、トリクロロ酢酸、ジクロロ酢酸、クロロ酢酸、シアノ酢酸、オキサロ酢酸、ニトロ酢酸、ブロモ酢酸、フルオロ酢酸、フェノキシ酢酸、ｏ−ブロモ安息香酸、ｏ−ニトロ安息香酸、ｏ−クロロ安息香酸、ｐ−アミノ安息香酸、アントラニル酸、フタル酸、フマル酸、マロン酸、酒石酸、クエン酸、ｏ−クロロアニリン、２，２’−ビピリジン、４，４’−ビピリジン、２，６−ピリジンジカルボン酸、ピルビン酸、ポリスチレンスルホン酸、ポリスルホン酸、グルタミン酸、サリチル酸、アスパラギン酸、２−アミノエチルホスホン酸、リシン、アルギニン、イソロイシン、サルコシン、オルニチン、グアノシン、シトルリン、チロシン、バリン、ヒポキサンチン、メチオニン、リシン、ロイシンである。このセリア系ＣＭＰスラリーは、効率的な高速運転を可能とし、工程管理を容易にし、パターン密度の差による膜厚の変動を小さくさせるといわれる。
【００５０】
米国特許出願ＵＳ２００８／００８５６０２Ａ１とＵＳ２００８／０１２４９１３Ａ１には、エチレンオキサイド・プロピレンオキサイド・エチレンオキサイドトリブロックコポリマーとポリアクリル酸から選ばれるノニオン性界面活性剤を分散剤として０．００１〜０．１質量％の量で含むセリア系ＣＭＰスラリーが開示されている。このセリア系スラリーは、ポリシリコンと較べて酸化ケイ素と窒化ケイ素に高い選択性を持つといわれる。
【００５１】
電気装置、特に半導体集積回路（ＩＣ）の組立には、特に高選択性のＣＭＰなどの高精度の方法が必要である。
【００５２】
先行技術のセリア系ＣＭＰスラリーは、満足できる酸化物／窒化物選択性を示し、全面的にも局所的にも好ましい（具体的には、ウエハー内不均一性（ＷＩＷＮＵ）やウエハー間不均一性（ＷＴＷＮＵ）において好ましい）平面性を持つ研磨ウエハーを与えるが、ＩＣ構造物、特にＬＳＩ（大規模集積回路）またはＶＬＳＩ（超大規模集積回路）をもつＩＣ構造物の大きさは減少を続けており、これに対応するために増大する集積回路装置製造業者の技術的・経済的ニーズを満たすためには、セリア系ＣＭＰスラリーの継続的な改良が必要となる。
【００５３】
しかしながら、先行技術のセリア系ＣＭＰスラリーを常に向上を求めるこの強いニーズは、集積回路装置の分野にのみに存在するのではない。液晶パネルや有機電界発光パネル、プリント基板、マイクロマシン、ＤＮＡチップ、マイクロプラント、太陽電池セル、磁気ヘッドなどの他の電気装置や、高精度の機械装置や光学装置の分野、特にフォトマスクやレンズ、プリズムなどの光学ガラス、酸化インジウムスズ（ＩＴＯ）などの無機導電膜、光学集積回路、光学開閉素子、光導波路、光ファイバー端面やシンチレータなどの光学的単結晶、固体レーザー単結晶、青色レーザーＬＥＤ用サファイア基板、半導体単結晶、磁気ディスク用ガラス基板などの製造の分野でも、研磨効率と平坦化効率を改善する必要がある。これらの電気装置や光学装置の製造にも高精度のＣＭＰ加工工程が必要である。
【００５４】
欧州特許出願ＥＰ１３３８６３６Ａ１には、セルロースと結晶セルロース、セルロース誘導体、シリカ、アルギン酸塩、β−ナフタレンスルホネートホルマリン縮合物、第二リン酸カルシウム、タンパク質、ポリペプチドと有機高分子フロック形成剤からなる群から選ばれる抗凝固剤、さらにはピロリン酸やピロリン酸ナトリウム、トリポリリン酸ナトリウムまたはヘキサメタリン酸ナトリウムなどの縮合リン酸誘導体などの分散剤または界面活性剤を含むセリア系ＣＭＰスラリーが開示されている。しかしながら、ガラスの研磨が開示されているのみである。
【００５５】
日本特許出願ＪＰ２００５−３３６４００Ａには、ピロリン酸塩とトリポリリン酸塩、ヘキサメタリン酸塩などの水溶性縮合リン酸誘導体と水溶性の炭酸塩または炭酸水素塩を含むセリア系ＣＭＰスラリーが開示されている。このセリア系ＣＭＰスラリーはさらに、メタノールやエタノール、１−プロパノール、２−プロパノール、１−ブタノール、２−ブタノール、エチレングリコール、プロピレングリコール１，２，３−プロパントリオール、さらにはアセトンやメチルエチルケトンなどのケトン、テトラヒドロフラン、Ｎ，Ｎ−ジメチルホルムアミド、ジメチルスルホキシド、１，４−ジオキサンなどの水溶性有機溶媒を含んでいてもよい。このセリア系ＣＭＰスラリーは、研磨精度や洗浄・初期研磨速度・研磨速度の面で改善された研磨を行うといわれる。しかしながら、ガラスの研磨が開示されているのみである。
【００５６】
日本特許出願ＪＰ２００１−２４０８５０Ａには、研磨剤としてアルミナ、ジルコニアまたは炭化ケイ素を含み、分散剤としてアルキレンオキサイドエチレンオキサイドブロックまたはランダムコポリマーを含み、「防錆剤」としてリン酸ナトリウムまたはポリリン酸ナトリウムを含むＣＭＰスラリーが開示されている。このＣＭＰスラリーは、シリコンウエハーやガラス・アルミニウム・セラミック・合成シリカ・石英・サファイアの研磨に使用される。  
【先行技術文献】
【特許文献】
【００５７】
【特許文献１】ＵＳ６，６２６，９６８Ｂ２
【特許文献２】ＵＳ５，７３８，８００
【特許文献３】ＵＳ６，０４２，７４１
【特許文献４】ＵＳ６，１３２，６３７
【特許文献５】ＵＳ６，２１８，３０５Ｂ
【特許文献６】ＵＳ５，７５９，９１７
【特許文献７】ＵＳ６，６８９，６９２Ｂ１
【特許文献８】ＵＳ６，９８４，５８８Ｂ２
【特許文献９】ＵＳ６，２９９，６５９Ｂ１
【特許文献１０】ＵＳ２００２／００３４８７５Ａ１
【特許文献１１】ＵＳ６，６２６，９６８Ｂ２
【特許文献１２】ＵＳ６，４３６，８３５Ｂ１
【特許文献１３】ＵＳ６，４９１，８４３Ｂ１
【特許文献１４】ＵＳ６，５４４，８９２Ｂ２
【特許文献１５】ＵＳ６，６２７，１０７Ｂ２
【特許文献１６】ＵＳ６，６１６，５１４Ｂ１
【特許文献１７】ＵＳ７，０７１，１０５Ｂ２
【特許文献１８】ＵＳ２００６／０１４４８２４Ａ１
【特許文献１９】ＵＳ２００６／０１２４５９４Ａ１
【特許文献２０】ＵＳ２００６／０２０７１８８Ａ１
【特許文献２１】ＵＳ２００６／０２１６９３５Ａ１
【特許文献２２】ＵＳ２００７／００７７８６５Ａ１
【特許文献２３】ＵＳ２００７／０１７５１０４Ａ１
【特許文献２４】ＵＳ２００７／０１９１２４４Ａ１
【特許文献２５】ＵＳ２００７／０２１８８１１Ａ１
【特許文献２６】ＵＳ２００８／００８５６０２Ａ１
【特許文献２７】ＵＳ２００８／０１２４９１３Ａ１
【特許文献２８】ＥＰ１３３８６３６Ａ１
【特許文献２９】ＪＰ２００５−３３６４００Ａ
【特許文献３０】ＪＰ２００１−２４０８５０Ａ
【非特許文献】
【００５８】
【非特許文献１】Ｊｏｕｒｎａｌ  ｏｆ  ｔｈｅ  Ｅｌｅｃｔｒｏｃｈｅｍｉｃａｌ  Ｓｏｃｉｅｔｙ，  １４９  （８），  Ｇ４７７−Ｇ４８１，２００２。
【非特許文献２】Ｅｌｅｃｔｒｏｃｈｅｍｉｃａｌ  ａｎｄ  Ｓｏｌｉｄ−Ｓｔａｔｅ  Ｌｅｔｔｅｒｓ，  ８  （８）  Ｇ２１８−Ｇ２２１  （２００５）。
【非特許文献３】Ｅｌｅｃｔｒｏｃｈｅｍｉｃａｌ  ａｎｄ  Ｓｏｌｉｄ−Ｓｔａｔｅ  Ｌｅｔｔｅｒｓ，  ９  （１２）  Ｇ３３７−Ｇ３３９  （２００６）。
【非特許文献４】Ｊｏｕｒｎａｌ  ｏｆ  Ｍａｔｅｒｉａｌ  Ｒｅｓｅａｒｃｈ，  ｖｏｌｕｍｅ  ２２，  Ｎｏ．  ３，２００７，  ｐａｇｅｓ  ７７７  ｔｏ  ７８７。
【非特許文献５】Ｊｏｕｒｎａｌ  ｏｆ  Ｃｏｌｌｏｉｄ  ａｎｄ  Ｉｎｔｅｒｆａｃｅ  Ｓｃｉｅｎｃｅ，  ３１９  （２００８），  ｐａｇｅｓ  ４８  ｔｏ  ５２。
【非特許文献６】Ｅｌｅｃｔｒｏｃｈｅｍｉｃａｌ  ａｎｄ  Ｓｏｌｉｄ−Ｓｔａｔｅ  Ｌｅｔｔｅｒｓ，  ７  （１２）  Ｇ３２７−Ｇ３３０  （２００４）。
【非特許文献７】Ｊｏｕｒｎａｌ  ｏｆ  ｔｈｅ  Ｅｌｅｃｔｒｏｃｈｅｍｉｃａｌ  Ｓｏｃｉｅｔｙ，  １４９  （８）  Ｇ４７７−Ｇ４８１，  ２００２。
【発明の概要】
【発明が解決しようとする課題】
【００５９】
したがって本発明の目的は、先行技術の研磨組成物の欠点や問題点を示さない新規の水性研磨組成物、特に新規の化学機械的研磨（ＣＭＰ）組成物、特に新規のセリア系ＣＭＰスラリーを提供することである。
【００６０】
特にこの新規の水性研磨組成物、特に新規の化学機械的研磨（ＣＭＰ）組成物、特に新規のセリア系ＣＭＰスラリーは、かなり改善された酸化物／窒化物選択性とを示すとともに、ウエハー内不均一性（ＷＩＷＮＵ）とウエハー間不均一性（ＷＴＷＮＵ）などで示されるように、優れた全面的及び局所的な平面性を持つ研磨ウエハーを与える必要がある。
【００６１】
したがって、ＩＣ構造物、特に大きさが５０ｎｍ未満の構造を持つ、ＬＳＩ（大規模集積回路）またはＶＬＳＩ（超大規模集積回路）をもつＩＣ製造物に、極めて適している必要がある。
【００６２】
また、この新規の水性研磨組成物、特に新規の化学機械的研磨（ＣＭＰ）組成物、特に新規のセリア系ＣＭＰスラリーは、集積回路装置の分野で極めて有用であるばかりか、液晶パネルや有機電界発光パネル、プリント基板、マイクロマシン、ＤＮＡチップ、マイクロプラント、磁気ヘッドなどの他の電気装置や、特に光マスクなどの光学ガラスや、レンズとプリズム、酸化インジウムスズ（ＩＴＯ）などの無機導電膜、光学集積回路、光学開閉素子、光導波路、光ファイバーやシンチレータの端面などの光学単結晶、固体レーザー単結晶、青色レーザーＬＥＤ用サファイア基板、半導体単結晶、磁気ディスク用ガラス基板などの高精度の機械装置や光学装置の製造の分野でも、効率が最も高く好適である必要がある。
【００６３】
特にこれらの新規のセリア系ＣＭＰスラリーは、また高い窒化物／ポリシリコン選択性と適度な酸化物／窒化物選択性を示す必要がある。
【００６４】
本発明のもう一つの目的は、新規の電気装置や機械装置・光学装置用の基板の化学機械的研磨方法であって、その基板材料が酸化ケイ素誘電体膜とポリシリコン膜を含み、また必要ならシリコン窒化膜を含む方法を提供することである。
【課題を解決するための手段】
【００６５】
本発明において、新規の水性研磨組成物が見出された。この水性研磨組成物は、
（Ａ）成分（Ｃ）を含まないｐＨが３〜９の範囲にある水性媒体中に分散した時、電気泳動移動度から証明される正に荷電した少なくとも一種の研磨剤粒子、
（Ｂ）線状および分岐状のアルキレンオキサイドホモポリマーとコポリマーからなる群から選ばれる少なくとも一種の水溶性または水分散性のポリマー、及び  
（Ｃ）少なくとも一種のアニオン性リン酸塩（anionic phosphate）分散剤、
を含む。
【００６６】
これ以降、この新規の水性研磨組成物を「本発明の組成物」とよぶ。  
【００６７】
また、機械装置、電気装置及び光学装置用の基板を研磨する新規の方法であって、この基板材料を少なくとも一度、本発明の組成物に接触させ、且つ所望の平面性が得られるまでこの基板材料を研磨する方法が見出された。
【００６８】
以降、この新規の電気装置や機械装置・光学装置用の基板の化学機械的研磨方法を「本発明の方法」とよぶ。
【００６９】
［本発明の長所］
先行技術を鑑みるに、本発明の目的が、本発明の組成物や本発明の方法で解決できるとは、熟練者には驚きであり予想もされていなかった。
【００７０】
本発明の組成物が、大きく改善された酸化物／ポリシリコン選択性を示し、ウエハー内不均一性（ＷＩＷＮＵ）やウエハー間不均一性（ＷＴＷＮＵ）で例示されるように優れた全面的かつ局所的な平面性をもつ研磨ウエハーを与えることは特に驚きである。したがって、これらは、ＩＣ構造物の、特に大きさが５０ｎｍ未満の構造のＬＳＩ（大規模集積回路）またはＶＬＳＩ（超大規模集積回路）をもつＩＣ構造物の製造に優れて適している。
【００７１】
また本発明の組成物は、長期間の輸送や保管の間安定であり、このためその安定性が輸送や工程管理を大幅に改善した。
【００７２】
また、本発明の組成物は、集積回路装置の分野で極めて有用であるばかりか、液晶パネルや有機電界発光パネル、プリント基板、マイクロマシン、ＤＮＡチップ、マイクロプラント、磁気ヘッドなどの他の電気装置や、特に光マスクなどの光学ガラスや、レンズとプリズム、酸化インジウムスズ（ＩＴＯ）などの無機導電膜、光学集積回路、光学開閉素子、光導波路、光ファイバーやシンチレータの端面などの光学単結晶、固体レーザー単結晶、青色レーザーＬＥＤ用サファイア基板、半導体単結晶、磁気ディスク用ガラス基板などの高精度の機械装置や光学装置の製造の分野でも、効率が最も高く、好適である。
【００７３】
特に本発明の組成物はまた、高い窒化物／ポリシリコン選択性と適度な酸化物／窒化物選択性を示した。
【００７４】
したがって、本発明の組成物は本発明の利用に極めて好適である。本発明の方法は、液晶パネルや有機電界発光パネル、プリント基板、マイクロマシン、ＤＮＡチップ、マイクロプラント、磁気ヘッドなどの電気装置用の基板材料や、高精度の機械装置や光学装置、特に光学ガラスやフォトマスク、レンズやプリズム、酸化インジウムスズ（ＩＴＯ）などの無機導電膜、光学集積回路、光学開閉素子、光導波路、光ファイバー端面やシンチレータなどの光学単結晶、固体レーザー単結晶、青色レーザーＬＥＤ用サファイア基板、半導体単結晶、磁気ディスク用ガラス基板用の基板材料の研磨、特に化学機械的研磨に最も好ましく用いられる。
【００７５】
しかしながら本発明の方法は、特に酸化ケイ素誘電体膜とポリシリコン膜と、任意に窒化ケイ素膜を含む半導体ウエハーの研磨に極めて適している。本発明の方法は、ウエハー内不均一性（ＷＩＷＮＵ）やウエハー間不均一性（ＷＴＷＮＵ）で例示されるように、ディッシング、カッピングまたはホットスポットを形成することなく、優れた全面的かつ局所的平面性とバランスをもつ研磨ウエハーを与える。したがってこれらは、ＩＣ構造物の、特に大きさが５０ｎｍ未満の構造のＬＳＩ（大規模集積回路）またはＶＬＳＩ（超大規模集積回路）をもつＩＣ構造物の製造に優れて適している。
【発明を実施するための形態】
【００７６】
［発明の詳細な説明］
本発明の組成物は水性の組成物である。この組成物が水、特に超純水を、主たる溶媒と分散剤として含むことを意味する。しかし本発明の組成物は少なくとも一種の水混和性有機溶媒を含んでいてもよい。ただしその量は、本発明の組成物の水性を変化させない程度の少量である。
【００７７】
本発明の組成物は、水を、本発明の組成物総質量に対して好ましくは６０〜９９．９５質量％の量で含み、より好ましくは７０〜９９．９質量％、さらに好ましくは８０〜９９．９質量％、最も好ましくは、９０〜９９．９質量％で含む。
【００７８】
「水溶性」は、本発明の組成物の関連する成分または構成要素が、分子レベルで水相中に溶解していることを意味する。
【００７９】
「水分散性」は、本発明の組成物の関連する成分または構成要素が、水相に分散可能であり、安定な乳化液または懸濁液を形成することを意味する。
【００８０】
本発明の組成物の第一の必須の構成要素は、少なくとも一種の、好ましくは一種の研磨剤粒子（Ａ）である。
【００８１】
この研磨剤粒子（Ａ）は、ｐＨが３〜９の範囲にあり下記のアニオン性リン酸塩分散剤（Ｃ）を含まない水性媒体中に分散されると、正に荷電する。この正電荷は、この研磨剤粒子（Ａ）の電気泳動移動度μ（μｍ／ｓ）（Ｖ／ｃｍ）で証明される。この電気泳動移動度μは、マルバーン社のゼータサイザー・ナノなどの装置を用いて直接測定できる。
【００８２】
研磨剤粒子（Ａ）の平均粒度は広く変動することができ、このため本発明の組成物と方法の特定の要件に応じて調整することが最も好ましい。ダイナミックレーザー光散乱で測定した平均粒度は、好ましくは１〜２０００ｎｍの範囲であり、好ましくは１〜１０００ｎｍ、より好ましくは１〜７５０、最も好ましくは１〜５００ｎｍの範囲である。
【００８３】
この研磨剤粒子（Ａ）の粒度分布は、単峰性であっても、二峰性または多峰性であってもよい。研磨剤粒子（Ａ）の性質が容易に再現可能であり、本発明の方法で容易に条件が再現可能であるためには、この粒度分布が単峰性であることが好ましい。
【００８４】
またこの研磨剤粒子（Ａ）の粒度分布は、狭くても広くてもよい。研磨剤粒子（Ａ）の性質が容易に再現可能であり、本発明の方法で容易に条件が再現可能であるためには、この粒度分布が狭く、小型粒子と大型粒子がほんの少量であることが好ましい。
【００８５】
この研磨剤粒子（Ａ）はいろいろな形状をとることができる。この粒子は、単一形状、あるいは実質的に単一形状であってもよい。しかしこの研磨剤粒子（Ａ）が異なる形状をとることもできる。特にある特定の本発明の組成物中に、二種の形状の異なる研磨剤粒子（Ａ）が含まれていてもよい。形状に関しては、これらが、立方体であっても、角のとれた立方体、八面体、二十面体、節状、突起または窪みを有するあるいは有さない球状であってよい。この形状が、突起または窪みをまったくあるいはほとんど含まない球状であることが最も好ましい。この形状が原則として好ましいのは、これにより、ＣＭＰプロセス中で研磨剤粒子（Ａ）が暴露される機械的な力への抵抗が増加するためである。
【００８６】
原則として、いずれの種類の研磨剤粒子（Ａ）も上記の性質ｐｒｏｆｉｌｅを持っている限り、本発明の組成物中で使用することができる。したがって、この研磨剤粒子（Ａ）は、有機粒子または無機粒子であっても、有機無機ハイブリッド粒子であってもよい。好ましくは、この研磨剤粒子（Ａ）は無機粒子である。
【００８７】
原則として、いずれの種類の無機研磨剤粒子（Ａ）も、上記のいろいろな性質を持つ限り、本発明の組成物中で使用することができる。しかしながら、セリアを含む、あるいはセリアからなる無機研磨剤粒子（Ａ）を使用することが最も好ましい。
【００８８】
このセリア含有研磨剤粒子（Ａ）は、少量の他の希土類酸化物を含んでいてもよい。
【００８９】
このセリア含有研磨剤粒子（Ａ）は、セリアとは異なる少なくとも一種の他の研磨剤粒子状の材料、特にアルミナかシリカチタニア、ジルコニア、酸化亜鉛、これらの混合物を含むか、これからなるコアを含む複合粒子（Ａ）であることが好ましい。
【００９０】
このような複合粒子（Ａ）は、例えば、ＷＯ２００５／０３５６８８Ａ１やＵＳ６，１１０，３９６、ＵＳ６，２３８，４６９Ｂ１、ＵＳ６，６４５，２６５Ｂ１、Ｋ．  Ｓ．  Ｃｈｏｉ  ｅｔ  ａｌ．，  Ｍａｔ．  Ｒｅｓ．  Ｓｏｃ．  Ｓｙｍｐ．  Ｐｒｏｃ．  Ｖｏｌ．  ６７１，  ２００１  Ｍａｔｅｒｉａｌｓ  Ｒｅｓｅａｒｃｈ  Ｓｏｃｉｅｔｙ，  Ｍ５．８．１  ｔｏ  Ｍ５．８．１０，  Ｓ．−Ｈ．  Ｌｅｅ  ｅｔ  ａｌ．，  Ｊ．  Ｍａｔｅｒ．  Ｒｅｓ．，  Ｖｏｌ．  １７，  Ｎｏ．  １０，  （２００２），  ｐａｇｅｓ  ２７４４  ｔｏ  ２７４９，  Ａ．  Ｊｉｎｄａｌ  ｅｔ  ａｌ．，  Ｊｏｕｒｎａｌ  ｏｆ  ｔｈｅ  Ｅｌｅｃｔｒｏｃｈｅｍｉｃａｌ  Ｓｏｃｉｅｔｙ，  １５０  （５）  Ｇ３１４−Ｇ３１８  （２００３），  Ｚ．  Ｌｕ，  Ｊｏｕｒｎａｌ  ｏｆ  Ｍａｔｅｒｉａｌｓ  Ｒｅｓｅａｒｃｈ，  Ｖｏｌ．  １８，  Ｎｏ．  １０，  Ｏｃｔｏｂｅｒ  ２００３，  Ｍａｔｅｒｉａｌｓ  Ｒｅｓｅａｒｃｈ  Ｓｏｃｉｅｔｙ，  ｏｒ  Ｓ．  Ｈｅｄｇｅ  ｅｔ  ａｌ．，  Ｅｌｅｃｔｒｏｃｈｅｍｉｃａｌ  ａｎｄ  Ｓｏｌｉｄ−Ｓｔａｔｅ  Ｌｅｔｔｅｒｓ，  ７  （１２）  Ｇ３１６−Ｇ３１８  （２００４）から既知である。
【００９１】
複合粒子（Ａ）が、コアサイズが２０〜１００ｎｍである、アルミナとシリカチタニア、ジルコニア、酸化亜鉛、及びこれらの混合物からなる群から選ばれるコアを含み、そのコアが粒度が１０ｎｍ未満のセリア粒子で覆われているラズベリー型の被覆粒子であることが最も好ましい。
【００９２】
本発明の組成物中で用いられる研磨剤粒子（Ａ）の量は広く変動でき、このため、本発明の組成物と方法の特定の要件応じて調整することが最も好ましい。好ましくは、本発明の組成物が、本発明の組成物総質量に対して０．００５〜１０質量％の研磨剤粒子（Ａ）を含み、より好ましくは０．０１〜８質量％、最も好ましくは０．０１〜６質量％の研磨剤粒子（Ａ）を含む。
【００９３】
本発明の組成物の第二の必須の構成要素は、線状および分岐状のアルキレンオキサイド（好ましくはエチレンオキサイドとプロピレンオキサイド）のホモポリマーやコポリマーからなる群から選ばれる少なくとも一種の、好ましくは一種の水溶性ポリマー（Ｂ）である。
【００９４】
この好ましいエチレンオキサイド・プロピレンオキサイドコポリマー（Ｂ）は、ランダムコポリマーであっても、交互コポリマーまたはポリエチレンオキサイドブロックとポリプロピレンオキサイドブロックとを含むブロックコポリマーであってもよい。
【００９５】
エチレンオキサイド・プロピレンオキサイドブロックコポリマー中で、ポリエチレンオキサイドブロックの親水性／親油性バランス（ＨＬＢ）値が１０〜１５であることが好ましい。これらのポリプロピレンオキサイドブロックのＨＬＢ値は２８〜約３２であることが好ましい。
【００９６】
この水溶性ポリマー（Ｂ）は、従来から使用されている既知の市販材料である。適当な水溶性ポリマー（Ｂ）は、日本特許出願ＪＰ２００１−２４０８５０Ａの請求項２と段落［０００７］〜［００１４］、米国特許出願ＵＳ２００７／００７７８６５Ａ１の欄１、段落［０００８］〜頁２、段落［００１０］、米国特許出願ＵＳ２００６／０１２４５９４Ａ１の頁３、段落［００３６］〜［００３７］、米国特許出願ＵＳ２００８／０１２４９１３Ａ１の頁３、段落［００３１］〜［００３３］と請求項１４に記載されているか、ＢＡＳＦ社の会社文書「プルオニック＆テトロニック・ブロックコポリマー界面活性剤、１９９６」または米国特許ＵＳ２００６／０２１３７８０Ａ１に示されるように、ＢＡＳＦ社よりプルオニックＴＭ、テトロニックＴＭ、バセンソルＴＭという商標で販売されている。
【００９７】
ポリエチレングリコール（ＰＥＧ）の使用が最も好ましい。
【００９８】
本発明の組成物中の水溶性ポリマー（Ｂ）の濃度は広く変動でき、このため、本発明の組成物と方法の特定の要件応じて調整することが最も好ましい。本発明の組成物は水溶性ポリマー（Ｂ）を、好ましくは０．００１〜５質量％の量で含み、より好ましくは０．００５〜２．５質量％、さらに好ましくは０．００７５〜１質量％、最も好ましくは０．００７５〜０．５質量％の量で含む。
【００９９】
本発明の組成物は、少なくとも一種の、好ましくは一種のアニオン性リン酸塩分散剤（Ｃ）を含む。
【０１００】
好ましくは、このアニオン性リン酸塩分散剤（Ｃ）は、水溶性縮合リン酸誘導体からなる群から選ばれる。
【０１０１】
水溶性の縮合リン酸誘導体（Ｃ）の例には、塩類、特に一般式I：
［Ｍ＋ｎ（ＰＯ３）ｎ］  （Ｉ）；  
のメタリン酸のアンモニウム塩、ナトリウム塩、若しくはカリウム塩、又は一般式II及びIII：  
Ｍ＋ｎＰｎＯ３ｎ＋１  （II）；  
Ｍ＋Ｈ２ＰｎＯ３ｎ＋１  （III）；  
のポリリン酸塩
（式中、Ｍはアンモニウム、ナトリウム又はカリウムであり、指数ｎは２〜１０，０００である）があげられる。
【０１０２】
式IとIIとIIIのポリリン酸塩に関して、指数ｎは好ましくは２〜２，０００であり、より好ましくは２〜３００、最も好ましくは２〜５０、特に２〜１５、例えば３〜８である。
【０１０３】
特に好適な水溶性縮合リン酸塩（Ｃ）の例は、グレアム塩（ＮａＰＯ３）４０−５０や、カルゴンＴＭ（ＮａＰＯ３）１５−２０、クロール塩（ＮａＰＯ３）ｎ（ただし、ｎ＝約５０００）、並びにヘキサメタリン酸のアンモニウム塩、ナトリウム塩及びカリウム塩が含まれる。
【０１０４】
本発明の組成物中の上記水溶性アニオン性リン酸塩分散剤（Ｃ）の濃度は広く変動でき、このため、本発明の組成物と方法の特定の要件応じて調整することが最も好ましい。このアニオン性リン酸塩分散剤（Ｃ）が、セリア／アニオン性リン酸塩分散剤（Ｃ）の質量比が１０〜２０００となる量で用いられることが好ましく、２０〜１０００となる量で用いられることがより好ましい。
【０１０５】
本発明の組成物は、任意に構成要素または成分（Ａ）と（Ｂ）と（Ｃ）とは異なる少なくとも一種の機能性成分（Ｄ）を含むことができる。
【０１０６】
この機能性成分（Ｄ）が、セリア系ＣＭＰスラリー中で通常使用される化合物の群から選ばれることが好ましい。このような化合物類（Ｄ）の例は、冒頭に述べたが、例えば、Ｙ．  Ｎ．  Ｐｒａｓａｄ  ｅｔ  ａｌ．  ｉｎ  Ｅｌｅｃｔｒｏｃｈｅｍｉｃａｌ  ａｎｄ  Ｓｏｌｉｄ−Ｓｔａｔｅ  Ｌｅｔｔｅｒｓ，  ９  （１２）  Ｇ３３７−Ｇ３３９  （２００６），  Ｈｙｕｎ−Ｇｏｏ  Ｋａｎｇ  ｅｔ  ａｌ．  ｉｎ  Ｊｏｕｒｎａｌ  ｏｆ  Ｍａｔｅｒｉａｌ  Ｒｅｓｅａｒｃｈ，  ｖｏｌｕｍｅ  ２２，  Ｎｏ．  ３，２００７，  ｐａｇｅｓ  ７７７  ｔｏ  ７８７，  Ｓ．  Ｋｉｍ  ｅｔ  ａｌ．  ｉｎ  Ｊｏｕｒｎａｌ  ｏｆ  Ｃｏｌｌｏｉｄ  ａｎｄ  Ｉｎｔｅｒｆａｃｅ  Ｓｃｉｅｎｃｅ，  ３１９  （２００８），  ｐａｇｅｓ  ４８  ｔｏ  ５２，  Ｓ．  Ｖ．  Ｂａｂｕ  ｅｔ  ａｌ．  ｉｎ  Ｅｌｅｃｔｒｏｃｈｅｍｉｃａｌ  ａｎｄ  Ｓｏｌｉｄ−Ｓｔａｔｅ  Ｌｅｔｔｅｒｓ，  ７  （１２）  Ｇ３２７−Ｇ３３０  （２００４），  Ｊａｅ−Ｄｏｎｇ  Ｌｅｅ  ｅｔ  ａｌ．  ｉｎ  Ｊｏｕｒｎａｌ  ｏｆ  ｔｈｅ  Ｅｌｅｃｔｒｏｃｈｅｍｉｃａｌ  Ｓｏｃｉｅｔｙ，  １４９  （８）  Ｇ４７７−Ｇ４８１，２００２に記載されてあり、また米国特許ＵＳ５，７３８，８００とＵＳ６，０４２，７４１、ＵＳ６，１３２，６３７、ＵＳ６，２１８，３０５  Ｂ、ＵＳ５，７５９，９１７、ＵＳ６，６８９，６９２Ｂ１、ＵＳ６，９８４，５８８Ｂ２、ＵＳ６，２９９，６５９Ｂ１、ＵＳ６，６２６，９６８Ｂ２、ＵＳ６，４３６，８３５Ｂ１、  ＵＳ６，４９１，８４３Ｂ１、ＵＳ６，５４４，８９２Ｂ２、ＵＳ６，６２７，１０７Ｂ２、ＵＳ６，６１６，５１４Ｂ１、ＵＳ７，０７１，１０５Ｂ２、米国特許出願  ＵＳ２００２／００３４８７５Ａ１とＵＳ２００６／０１４４８２４Ａ１、ＵＳ２００６／０２０７１８８Ａ１、ＵＳ２００６／０２１６９３５Ａ１、ＵＳ２００７／００７７８６５Ａ１、ＵＳ２００７／０１７５１０４Ａ１、ＵＳ２００７／０１９１２４４Ａ１  ａｎｄ  ＵＳ２００７／０２１８８１１Ａ１、また日本特許出願ＪＰ２００５−３３６４００Ａに記載されている。
【０１０７】
また、この機能性成分（Ｄ）は、粒子（Ｄ）とは異なる有機、無機、複合有機・無機研磨剤粒子と、下限臨界溶解温度ＬＣＳＴまたは上限臨界溶解温度ＵＣＳＴを持つ材料、酸化剤、不動態化剤、電荷反転剤、３個の水性媒体で解離不能なヒドロキシル基をもつ有機ポリオール、少なくとも３個の水性媒体で解離不能なヒドロキシル基をもつ少なくとも一種のモノマーからのオリゴマーとポリマー、錯化剤またはキレート剤、摩擦剤、安定化剤、ｐＨ調整剤、緩衝剤、レオロジー剤、界面活性剤、金属カチオン、有機溶媒からなる群から選ばれる。
【０１０８】
適当な有機研磨剤粒子（Ｄ）とこれらの効果的な量は、例えば、米国特許出願ＵＳ２００８／０２５４６２８Ａ１の頁４、段落［００５４］から、あるいは国際出願ＷＯ２００５／０１４７５３Ａ１から既知であり、ここでは、メラミンに加えて、アセトグアナミンやベンゾグアナミン、ジシアンジアミドなどのメラミン誘導体とからなる固体粒子が開示されている。  
【０１０９】
適当な無機研磨剤粒子（Ｄ）とこれらの効果的な量は、例えば国際特許出願ＷＯ２００５／０１４７５３Ａ１の頁１２、行１〜８または米国特許ＵＳ６，０６８，７８７の欄６、行４１〜欄７、行６５から既知である。
【０１１０】
適当なハイブリッド有機の−無機研磨剤粒子（Ｄ）とこれらの効果的な量は、例えば、米国特許出願ＵＳ２００８／０２５４６２８Ａ１の頁４、段落［００５４］、あるいはＵＳ２００９／００１３６０９Ａ１の頁３、段落［００４７］〜頁６、段落［００８７］から既知である。  
【０１１１】
適当な酸化剤（Ｄ）とこれらの効果的な量は、例えば欧州特許出願ＥＰ１０３６８３６Ａ１の頁８、段落［００７４］と［００７５］、あるいは米国特許ＵＳ６，０６８，７８７の欄４、行４０〜欄７、行４５、あるいはＵＳ７，３００，６０１Ｂ２の欄４、行１８〜３４から既知である。好ましくは有機酸化物および無機過酸化物が、より好ましくは無機過酸化物が用いられる。特に過酸化水素が用いられる。
【０１１２】
適当な不動態化剤（Ｄ）とこれらの効果的量は、例えば米国特許ＵＳ７，３００，６０１Ｂ２の欄３、行５９〜欄４、行９から、あるいは米国特許出願ＵＳ２００８／０２５４６２８Ａ１の頁４と５に示される段落［００５８］から既知である。
【０１１３】
適当な錯化剤またはキレート剤（Ｄ）（時には摩擦剤ともよばれる（米国特許出願ＵＳ２００８／０２５４６２８Ａ１の頁５、段落［００６１］参照））またはエッチング剤またはエッチング液（米国特許出願ＵＳ２００８／０２５４６２８Ａ１の頁４、文節［００５４］参照）とこれらの効果的な量は、例えば米国特許ＵＳ７，３００，６０１Ｂ２の欄４、行３５〜４８から既知である。アミノ酸、特にグリシンと、さらにジシアンジアミドと少なくとも一個、好ましくは二個、より好ましくは三個の一級アミノ基を持つトリアジン（例えば、メラミンや水溶性のグアナミン、特にメラミンやホルモグアナミン、アセトグアナミン、２，４−ジアミノ−６−エチル−１，３，５−トリアジン）が最も好ましく用いられる。
【０１１４】
適当な安定化剤（Ｄ）とこれらの効果的な量は、例えば米国特許ＵＳ６，０６８，７８７の欄８、行４〜５６から既知である。
【０１１５】
適当なレオロジー剤（Ｄ）とこれらの効果的な量は、例えば米国特許出願ＵＳ２００８／０２５４６２８Ａ１の頁５、段落［００６５］〜頁６、段落［００６９］から既知である。
【０１１６】
適当な界面活性剤（Ｄ）とこれらの効果的量は、例えば国際特許出願ＷＯ２００５／０１４７５３Ａ１の頁８、行２３〜頁１０、行１７、あるいは米国特許ＵＳ７，３００，６０１Ｂ２の欄５、行４〜欄６、行８から既知である。
【０１１７】
適当な多価金属イオン（Ｄ）とこれらの効果的な量は、例えば欧州特許出願ＥＰ１０３６８３６Ａ１の頁８、段落［００７６］〜頁９、段落［００７８］から既知である。
【０１１８】
適当な有機溶媒（Ｄ）とこれらの効果的な量は、例えば米国特許ＵＳ７，３６１，６０３Ｂ２の欄７、行３２〜４８、あるいは米国特許出願ＵＳ２００８／０２５４６２８Ａ１の頁５、段落［００５９］から既知である。
【０１１９】
下限臨界溶解温度ＬＣＳＴまたは上限臨界溶解温度ＵＣＳＴを示す適当な材料（Ｄ）は、例えば、Ｈ．  Ｍｏｒｉ、Ｈ．  Ｉｗａｙａ、Ａ．  Ｎａｇａｉ  ａｎｄ  Ｔ．  Ｅｎｄｏ，  Ｃｈｅｍｉｃａｌ  Ｃｏｍｍｕｎｉｃａｔｉｏｎ，  ２００５，  ４８７２−４８７４「  ＲＡＦＴ重合によるＬ−プロリン由来の熱応答性ポリマーの制御された合成」、あるいはＤ．  Ｓｃｈｍａｌｊｏｈａｎｎ，  Ａｄｖａｎｃｅｄ  Ｄｒｕｇ  Ｄｅｌｉｖｅｒｙ  Ｒｅｖｉｅｗｓ，  ｖｏｌｕｍｅ  ５８  （２００６），  １６５５−１６７０  「熱応答性及びｐＨ応答性ポリマーと薬物輸送」に記載され、また米国特許出願ＵＳ２００２／０１９８３２８Ａ１とＵＳ２００４／０２０９０９５Ａ１・ＵＳ２００４／０２１７００９Ａ１・ＵＳ２００６／０１４１２５４Ａ１・ＵＳ２００７／００２９１９８Ａ１・ＵＳ２００７／０２８９８７５Ａ１・ＵＳ２００８／０２４９２１０Ａ１・ＵＳ２００８／００５０４３５Ａ１・ＵＳ２００９／００１３６０９Ａ１、米国特許ＵＳ５，０５７，５６０とＵＳ５，７８８，８２・ＵＳ６．６８２．６４２Ｂ２、国際特許出願ＷＯ０１／６０９２６Ａ１とＷＯ２００４／０２９１６０Ａ１・ＷＯ２００４／０５２１９４６Ａ１・ＷＯ２００６／０９３２４２Ａ２・ＷＯ２００７／０１２７６３Ａ１、欧州特許出願ＥＰ０５８３８１４Ａ１とＥＰ１１９７５８７Ｂ１・ＥＰ１９４２１７９Ａ１、ドイツ特許出願ＤＥ２６１０７０５に記載されている。
【０１２０】
原則として、ＣＭＰの分野で従来から用いられている公知の何れの電荷反転剤（Ｄ）も使用可能である。この電荷反転剤（Ｄ）は、カルボキシレートとスルホネート、スルフェート、ホスホネート基からなる群から選ばれる少なくとも一種のアニオン性基を有するモノマー状・オリゴマー状・高分子状化合物からなる群から選ばれることが好ましい。
【０１２１】
存在する場合、この機能性成分（Ｄ）はいろいろの量で含まれる。（Ｄ）の総量は、相当するＣＭＰ組成物の総質量に対して、好ましくは１０質量％（「質量％」は「質量当りのパーセント」を意味する）以下であり、より好ましくは２質量％以下、最も好ましくは０．５質量％以下、特に０．１質量％以下、例えば０．０１質量％以下である。（Ｄ）の総量は、相当する組成物の総質量に対して、好ましくは少なくとも０．０００１質量％であり、より好ましくは少なくとも０．００１質量％、最も好ましくは少なくとも０．００８質量％、特に少なくとも０．０５質量％、例えば少なくとも０．３質量％である。
【０１２２】
本発明の組成物は、必要なら構成要素（Ａ）と（Ｂ）と（Ｃ）とは物質的に異なる少なくとも一種のｐＨ調整剤または緩衝剤（Ｅ）を含むことができる。
【０１２３】
適当なｐＨ調整剤または緩衝剤（Ｅ）とこれらの効果的な量は、例えば、欧州特許出願ＥＰ１０３６８３６Ａ１の頁８、段落［００８０］と［００８５］と［００８６］から、国際特許出願ＷＯ２００５／０１４７５３Ａ１の頁１２、行１９〜２４、米国特許出願ＵＳ２００８／０２５４６２８Ａ１の頁６、段落［００７３］または米国特許ＵＳ７，３００，６０１Ｂ２の欄５、行３３〜６３から既知である。ｐＨ調整剤または緩衝剤（Ｅ）の例は、水酸化カリウムとアンモニウムヒドロキシド、テトラメテルアンモニウムヒドロキシド（ＴＭＡＨ）、硝酸、硫酸である。
【０１２４】
存在する場合、このＨ調整剤または緩衝剤（Ｅ）はいろいろな量で含まれる。（Ｅ）の総量は、相当するＣＭＰ組成物の総質量に対して、好ましくは２０質量％以下であり、より好ましくは７質量％以下、最も好ましくは２質量％以下、特に０．５質量％以下、例えば０．１質量％以下である。（Ｅ）の総量は、相当するＰ組成物の総質量に対して、好ましくは少なくとも０．００１質量％であり、より好ましくは少なくとも０．０１質量％、最も好ましくは少なくとも０．０５質量％、特に少なくとも０．１質量％、例えば少なくとも０．５質量％である。
【０１２５】
好ましくは上記のｐＨ調整剤（Ｅ）を用いて。本発明の組成物のｐＨは、好ましくは３と１０の間に設定され、より好ましくは３〜８、さらに好ましくは３〜７、最も好ましくは５〜７に設定される。
【０１２６】
本発明の組成物の製造は特殊なものではなく、上記構成要素（Ａ）と（Ｂ）と（Ｃ）、また任意に（Ｄ）及び／又は（Ｅ）を水性媒体中に、特に脱イオン水中に溶解または分散させて行われる。このために、従来から用いられている標準的な混合方法や、攪拌器やインライン溶解機、高せん断インペラー、超音波ミキサー、ホモジナイサーノズルまたは向流ミキサーなどの混合装置を使用できる。このようにして得られる本発明の組成物を適当な開口のフィルターを通して濾過して、固い微分散研磨剤粒子（Ａ）の凝集物または会合物などの粗大粒子を除くことが好ましい。
【０１２７】
本発明の組成物は、本発明の方法に極めて好適である。  
【０１２８】
本発明の方法では、電気装置や機械装置・光学装置用の、特に電気装置用、最も好ましくは集積回路装置用の基板を少なくとも一度本発明の組成物と接触させ、所望の平面性が得られるまで研磨、特に化学的機械的に研磨する。
【０１２９】
本発明の方法は、低誘電率のまたは超低誘電率の酸化ケイ素材料とからなる分離層と、ストップ層またはバリア層としての窒化ケイ素層とをもつケイ素半導体ウエハーのＣＭＰにおいて、その特定の長所を示す。
【０１３０】
適当な低誘電率または超低誘電率材料と適度な絶縁性の誘電体層の製造方法が、例えば、米国特許出願ＵＳ２００５／０１７６２５９Ａ１の頁２、段落［００２５］〜［００２７］に、ＵＳ２００５／００１４６６７Ａ１の頁１、段落［０００３］、ＵＳ２００５／０２６６６８３Ａ１の頁１、段落［０００３］と頁２、段落［００２４］、またはＵＳ２００８／０２８０４５２Ａ１の段落［００２４］〜［００２６］、米国特許ＵＳ７，２５０，３９１Ｂ２の欄１、行４９〜５４、欧州特許出願ＥＰ１３０６４１５Ａ２の頁４、段落［００３１］に記載されている。
【０１３１】
本発明の方法は、回路パターンが形成されたウエハー基板上で、ポリシリコンより二酸化ケイ素を選択的に除去することが必要であるシャロートレンチアイソレーション（ＳＴＩ）に特に適している。この方法では、エッチングされたトレンチが誘電体材料、例えば二酸化ケイ素で過充填され、窒化ケイ素バリアフィルムをストップ層としてこれを研磨する。この好ましい実施様態においては、本発明の方法は、バリアフィルムから二酸化ケイ素を除き、露出されるポリシリコンとトレンチ酸化ケイ素の除去を最小限に抑えて終了する。
【０１３２】
また、本発明の組成物は、高い酸化物／ポリシリコン選択性と適度な酸化物／窒化物選択性を示すため、本発明の方法はまた窒化ケイ素層も存在するシャロートレンチアイソレーション（ＳＴＩ）に特に良く適している。
【０１３３】
したがって、本発明の方法は、５０より大きな酸化物／ポリシリコン選択性を示し、好ましくは７５を越える、最も好ましくは１００を越える酸化物／ポリシリコン選択性を示し、１０より大きな窒化物／ポリシリコン選択性、好ましくは２０を越える、最も好ましくは２５を越える窒化物／ポリシリコン選択性を示す。
【０１３４】
この酸化物／窒化物選択性は好ましくは３〜１０の範囲である。
【０１３５】
この窒化物／ポリシリコン選択性は好ましくは＞１０である。
【０１３６】
本発明の方法は特殊なものではなく、半導体ウエハーにＩＣを形成する際のＣＭＰで従来から用いられている方法や装置を用いて実施できる。
【０１３７】
当分野では既知のように、代表なＣＭＰ装置は、回転プラテンとこれを覆う研磨パッドとからなる。ウエハーは、支持体またはチャック上に、上面を下向きに研磨パッドに向けて取り付けられる。支持体がこのウエハーを水平の姿勢に保持する。この特定の研磨・保持装置の配列は、「ハード・プラテン」デザインとしても知られている。この支持体が、支持体の保持表面とウエハーの非研磨表面間に位置する支持体パッドを保持してもよい。
このパッドは、ウエハーのクッションとして働くことができる。
【０１３８】
この支持体の下で、より大きな直径をもつプラテンも一般的には水平に位置しており、研磨ウエハーの表面に平行な表面を提供する。平坦化プロセスの間に、研磨パッドはウエハー表面と接触する。本発明のＣＭＰ方法の間に、連続流としてあるいは滴下により本発明の組成物が研磨パッド上に塗布される。
【０１３９】
支持体とプラテンの両方が、支持体とプラテンから垂直に延びるそれぞれのシャフトの回りを回転している。この回転する支持体シャフトは、回転するプラテンに対して位置的に固定されていてもよいし、プラテンに対して水平に往復移動してもよい。支持体の回転方向は、通常（必ずしも必須ではないが）、プラテンの回転方向と同じである。支持体とプラテンの回転速度は、一般的には（必ずしも必須ではないが）、異なる値に設定される。
【０１４０】
通常プラテンの温度は、１０〜７０℃の温度に設定される。
【０１４１】
さらに詳細には、国際特許出願ＷＯ２００４／０６３３０１Ａ１の、特に頁１６、段落［００３６］〜頁１８、段落［００４０］と図１を参照されたい。
【０１４２】
本発明の方法により、優れた平面性を持つ、パターン状ポリシリコン層と低誘電率および超低誘電率材料層、特に二酸化ケイ素層を含むＩＣを持つ半導体ウエハーが得られる。このため優れた平面性をもつ銅ダマシンパターンが得られ、最終的には優れた電気的機能をもつＩＣが得られる。
【実施例】
【０１４３】
［実施例と比較試験］  
［実施例１］  
水性研磨組成物１〜６の製造
水性研磨組成物１〜６の製造のために、セリア（ダイナミックレーザー光散乱による平均粒度ｄ５０：１２０〜１４０ｎｍ）と、ポリエチレングリコール（ＰＥＧ１０ｋ；重量平均分子量：１０，０００）、ヘキサメタリン酸ナトリウム（ＰＰ；セリア／ＰＰ質量比＝２００、以降ＰＰ２００と表記）を超純水中に分散たまたは溶解した。これらの使用量を表１に示す。
【０１４４】
【表１】
0005965906.tif 000002
【０１４５】
［実施例２、３及び比較例Ｃ１〜Ｃ４］  
ケイ素半導体ウエハー上のポリシリコン層のＣＭＰ
実施例１の組成物Ｎｏ．５を、実施例２に用いた。実施例１の組成物Ｎｏ．６を、実施例３に用いた。
【０１４６】
実施例１の組成物１〜４を、それぞれ比較試験Ｃ１からＣ４に用いた。
【０１４７】
以降、次のＣＭＰプロセスパラメーターを使用した：  
−研磨装置：ストラスバー６ＥＧｎＨａｎｃｅ型（回転型）：
−プラテン速度：９０ｒｐｍ；  
−支持体速度：７０ｒｐｍ；  
−ローム・アンド・ハース社製ＩＣ１０００／Ｓｕｂａ４００Ｋ溝研磨パッド；  
−Ｓ６０３Ｍダイヤモンドコンディショナを用いる系内コンディショニング；  
−スラリー流速：２００ｍｌ／分；  
−基板：２００ｍｍの熱酸化物とＰＥＴＥＯＳ、窒化ケイ素ウエハー、ポリシリコンウエハー；  
−ダウン力：３．５ｐｓｉ（２４０ｍｂａｒ）；
−研磨時間：１分  
【０１４８】
ポリシリコン材料除去率ＭＲＲは、レーザー干渉分光法（フィルムテックＴＭ２０００）を用いて、ポリシリコンウエハーの中心部のある一点（位置１）とウエハーの端に近い、位置１の回りに等距離に存在する４点（位置２〜５）で測定した。
【０１４９】
高ＭＲＲを示す位置を、これ以降「ホットスポット」とよぶ。  
表２に、得られたＭＲＲの概要を示す。
【０１５０】
【表２】
0005965906.tif 000003
【０１５１】
表２の結果から、この組成物がセリアのみを含むときはポリシリコンＭＲＲが非常に高いことがわかる。ＰＥＧ１０ｋの添加で平均ＭＲＲが低下した。しかしながら、ホットスポットの外観からは不均一なポリシリコン除去が観察された。ＰＥＧ１０ｋの濃度を増加するとレンジとＭＲＲが低下した。ＰＰ２００の添加もＭＲＲを低下させ、この低下はＰＥＧ１０ｋとＰＰ２００の併用で抑制された。
【０１５２】
これに加えて、試験２と３では、ウエハー上に吸着された粒子の数が、比較試験の場合よりかなり減少した。
【０１５３】
［実施例４、５］  
ＰＰ２００とＰＥＧ１０ｋを含む水性研磨組成物の選択性
実施例４には、実施例１の水性研磨組成物５を使用した。
【０１５４】
実施例５には、０．２５質量％のセリアと０．０５質量％のＰＥＧ１０ｋとＰＰ２００を含む研磨組成物を使用した。
【０１５５】
熱酸化物（ＴＯＸ）とＰＥＴＥＯＳ、窒化ケイ素ウエハー、ポリシリコンウエハーのＭＲＲは、上述のようにして測定した。得られたＭＲＲを表３に示す。
【０１５６】
【表３】
0005965906.tif 000004
【０１５７】
選択性の計算値を表４に示す。
【０１５８】
【表４】
0005965906.tif 000005
【０１５９】
これらの結果から、これらの水性研磨組成物が、二酸化ケイ素と窒化ケイ素とポリシリコン層を含む半導体ウエハーのＣＭＰに極めて適していることが分る。このように、酸化物／ポリシリコンが極めて高く、他方、酸化物／窒化物選択性は、全面的に平坦化され、不均一で回路パターンが形成された、二酸化ケイ素と窒化ケイ素とポリシリコン領域を含む表面にディッシングなどの損傷や欠陥を避けるのに有利な範囲にあった。また、窒化物／ポリシリコン選択性は１０より大きかった。
【０１６０】
これらのウエハーを、ＣＭＰ後に望ましくない残留フィルムが成形されているかどうかを検査した。しかし望ましくない残留フィルムは形成されていなかった。
【０１６１】
［実施例６〜９］  
０．５質量％のセリアと０．１質量％のＰＥＧ１０ｋといろいろな量のＰＰを含む水性研磨組成物の選択性
セリアとＰＰの比率が、熱酸化物（ＴＯＸ）とＰＥＴＥＯＳ、窒化ケイ素ウエハー、ポリシリコンウエハーのＭＲＲに与える影響を、上述のようにして測定した。得られたＭＲＲを表５に示す。
【０１６２】
【表５】
0005965906.tif 000006
【０１６３】
選択性の計算値を表６に示す。
【０１６４】
【表６】
0005965906.tif 000007
【０１６５】
これらの結果から、セリア：ＰＰ比を変更することでＭＲＲと選択性を、最も好ましく調整できることが分る。極めて高い酸化物／ポリシリコン選択性と高い窒化物／ポリシリコン選択性が得られたが、酸化物／窒化物選択性は、全面的に平坦化された、不均一で回路パターンが形成された二酸化ケイ素と窒化ケイ素とポリシリコン領域を含む表面にディッシングなどの損傷や欠陥を避けるのに適当な範囲にあった。